(57)【特許請求の範囲】
【請求項１】
中心軸が直線状に延びて、厚さ方向に貫通する複数の貫通孔を有する光学フィルムであって、
樹脂フィルムから構成され、
一方の主面における前記貫通孔の開口径ａと他方の主面における前記貫通孔の開口径ｂとの比率（ａ／ｂ）が８０％未満であり、
前記開口径ａが２０μｍ以下であり、
前記貫通孔の孔径は、前記樹脂フィルムの前記一方の主面から前記他方の主面の方向に連続的に増加している光学フィルム。
【請求項２】
前記樹脂フィルムの表裏において波長領域が３００〜８００ｎｍの光の反射率が異なる請求項１に記載の光学フィルム。
【請求項３】
孔密度が、１×１０3個／ｃｍ2以上１×１０10個／ｃｍ2以下である請求項１又は２に記載の光学フィルム。
【請求項４】
開口径ａの貫通孔を有する主面と開口径ｂの貫通孔を有する主面との開口率の比率が、６５％以下である請求項１〜３のいずれか１項に記載の光学フィルム。
【請求項５】
前記光学フィルムが、アルカリ溶液又は酸性溶液によってエッチング可能な樹脂から構成される樹脂フィルムである請求項１〜４のいずれか１項に記載の光学フィルム。
【請求項６】
前記樹脂フィルムが、ポリエチレンテレフタレート、ポリカーボネート、ポリイミド、ポリエチレンナフタレート及びポリフッ化ビニリデンからなる群から選ばれる少なくとも１種の樹脂から構成される請求項５に記載の光学フィルム。
【請求項７】
請求項１〜６のいずれか１項に記載の光学フィルムを備える光学部材。
【請求項８】
請求項１〜６のいずれか１項に記載の光学フィルムの粉砕物を含み、
前記粉砕物には、前記光学フィルムの粉砕片であって前記貫通孔を有する粉砕片が含まれている組成物。
【発明の詳細な説明】
【技術分野】
【０００１】
本発明は、表裏で反射率が異なる光学フィルムに関する。
【背景技術】
【０００２】
タブレットＰＣやスマートフォン等の各ディスプレイの構成材料及び、視認性の機能付加に使用される光学用フィルムは、薄層化による軽量化と更なる特性の向上及び新機能の付加が求められている（例えば、特許文献１〜３）。機能付加の手段として、フィルム基材に無機材料等の機能層を積層する対策が実施されている（例えば、特許文献４〜８）。
【０００３】
しかしながら、これら機能層を積層することによってフィルム厚は増加し、屈曲性が低下する等の問題があった。そこで、これらに対する解決策として基材の表面加工技術の検討が実施されている。
【先行技術文献】
【特許文献】
【０００４】
【特許文献１】特開平０６−１３０２２８号公報
【特許文献２】特開２０００−０８０２４０号公報
【特許文献３】特開２００２−１９６１１３号公報
【特許文献４】特開２００５−３５２１２１号公報
【特許文献５】特開２０１０−１１７７１４号公報
【特許文献６】特開２０１２−２０８４４８号公報
【特許文献７】特開２０１２−１８１２９２号公報
【特許文献８】特開２０１２−０５２１７０号公報
【発明の概要】
【発明が解決しようとする課題】
【０００５】
本発明は、フィルムとして機能層を積層することなく、表裏で反射率が異なる光学フィルムを提供することを目的とする。
【課題を解決するための手段】
【０００６】
本発明の光学フィルムは、中心軸が直線状に延びて、厚さ方向に貫通する複数の貫通孔を有する。一方の主面における前記貫通孔の開口径ａと他方の主面における前記貫通孔の開口径ｂとの比（ａ／ｂ）は８０％未満である。前記一方の主面における開口径ａの孔径は２０μｍ以下である。
【０００７】
本発明の光学部材は、上記本発明の光学フィルムを備える。
【０００８】
本発明の組成物は、上記本発明の光学フィルムの粉砕物を含む。
【発明の効果】
【０００９】
本発明の光学フィルムは、フィルムとして機能層を積層することなく、基材単体で表裏の反射率が異なる。また、本発明の光学フィルムは、視認性を向上させる（例えば、視野角度を広げる）ことができる。
【図面の簡単な説明】
【００１０】
【図１】本発明の光学フィルムの一例を模式的に示す平面図である。
【図２】図１に示す光学フィルムの断面Ｂ−Ｂを示す断面図である。
【図３】本発明の一実施態様の光学フィルムの断面図である。
【図４】イオンビーム照射の概略を説明するための模式図である。
【図５】本発明の光学フィルムに用いる樹脂フィルムの製造方法における工程（ＩＩ）の一例を模式的に示す工程図である。
【図６】実施例及び比較例の光学フィルムの開口率と反射率との関係を示す図である。
【図７】実施例及び比較例の非対称貫通孔を有する光学フィルムにおいて、反射率と各パラメータとの関係を示す図である。
【発明を実施するための形態】
【００１１】
本発明の光学フィルムは、厚さ方向に中心軸（貫通孔の軸線）が直線状に貫通し、表面と裏面の孔径が所定の比率で異なる非対称構造の貫通孔（以下、単に「非対称貫通孔」ともいう）を複数有する。本発明の光学フィルムとしては、当該貫通孔を除いて無孔の樹脂フィルムを用いるのが好ましい。
【００１２】
図１、図２及び図３に光学フィルムの一例を示す。図２は、図１に示す光学フィルム１１の断面Ｂ−Ｂを示す。光学フィルム１１には、その厚さ方向に貫通する多数の貫通孔１２が形成されている。光学フィルム１１は、貫通孔１２を除き、無孔である。貫通孔の軸線は、直線状である。
【００１３】
貫通孔の孔径とは、一方の主面における開口径ａ（もしくはｂ）の開孔の断面形状（例えば開口形状）を円とみなしたときの当該円の直径、換言すれば、一方の主面における開口径ａ（もしくはｂ）の開孔の断面積（例えば開口面積）と同一の面積を有する円の直径をいう。また、下記の開口径ａ及び開口径ｂは、特に記載のない限り、前記直径の平均値を意味する。
【００１４】
前記光学フィルムは、一方の主面の貫通孔の開口径ａと他方の主面の貫通孔の開口径ｂとの比ａ／ｂが８０％未満であり、７５％以下が好ましく、６０％以下がより好ましい。前記貫通孔の開口径ａの孔径は通常２０μｍ以下であり、１０μｍ以下が好ましく、５μｍ以下がより好ましい。このような孔径の比率が特定の範囲にある非対称貫通孔を有するフィルムとすることによって、フィルムの表と裏での反射率の差が大きくなる。フィルムが適切な機械的強度を保持できるため、貫通孔ａの孔径は通常２０μｍ以下である。貫通孔ａの径（開口径）及びａ／ｂの下限は、開口径ａの貫通孔を有する主面（以下、「開口径ａ面」ともいう）と開口径ｂの貫通孔を有する主面（以下、「開口径ｂ面」ともいう）の反射率が異なり孔径比率ａ／ｂが上記範囲にある限り、特に限定されない。当該孔径ａの下限は、例えば、０．０５μｍである。
【００１５】
貫通孔の開口形状は、特に限定されず、例えば、円形であってもよいし、不定形であってもよい。図１及び図２に示す光学フィルム１１では、貫通孔１２の開口形状は円形である。
【００１６】
貫通孔の軸線は、通常、光学フィルムの主面に垂直な方向である。当該貫通孔が光学フィルムの厚さ方向に貫通する（当該貫通孔によって、光学フィルムの厚さ方向の通気が確保される）限り、貫通孔の軸線は、主面に垂直な方向から傾いていてもよい（図３）。前記傾きは、本発明の効果を妨げない限り特に限定されず、前記軸線の方向はランダムに異なっていてもよい（図３）。
【００１７】
光学フィルムは複数の貫通孔を有し、貫通孔同士は、典型的には互いに独立しているが、本発明の効果を妨げない限り、２以上の貫通孔同士が結合されていてもよい。例えば、貫通孔の軸線が光学フィルムの主面に垂直な方向である場合、表面と裏面の孔径の相違に起因して、開口径ａの貫通孔を有する主面の開孔同士は互いに独立し、開口径ｂの貫通孔
を有する主面の開孔同士が結合されていてもよい。貫通孔は、例えばイオンビーム照射及びエッチングにより形成できる。
【００１８】
樹脂フィルムを材料として、イオンビーム照射及びエッチングでは、開口径及び軸線の方向が揃った多数の貫通孔を樹脂フィルムに形成できる。また、樹脂フィルムの少なくとも一部に軸線の方向がランダムに異なる部分を含む場合、前記部分はイオンビーム照射をランダム方向に行うことで形成でき、前記部分において２以上の貫通孔同士がフィルム内で結合されていてもよい（図３）。
【００１９】
前記非対称貫通孔を有する樹脂フィルムを構成する材料としては、イオンビーム照射及びエッチングによって上記貫通孔が形成される材料である限り、特に限定されない。前記材料としては、例えば、アルカリ溶液又は酸性溶液によってエッチング可能な樹脂から構成される樹脂フィルムが好ましい。具体的には、ポリエチレンテレフタレート（ＰＥＴ）、ポリカーボネート（ＰＣ）、ポリイミド（ＰＩ）、ポリエチレンナフタレート（ＰＥＮ）及びポリフッ化ビニリデン（ＰＶｄＦ）からなる群から選ばれる１種以上の樹脂が好ましい。表面の平滑性に優れることから、樹脂フィルムはＰＥＴから構成されることがさらに好ましい。これらの樹脂は、アルカリ物質及び／又は酸化剤を含むエッチング処理液により分解される。ＰＩは、次亜塩素酸ナトリウムを主成分として含むエッチング処理液により分解される。その他の樹脂は、水酸化ナトリウムを主成分として含むエッチング処理液により分解される。アルカリ物質は、例えば、水酸化カリウム、水酸化ナトリウム等が挙げられる。酸化剤は、例えば、亜塩素酸及びその塩、次亜塩素酸及びその塩、過酸化水素、過マンガン酸カリウム等が挙げられる。前記樹脂フィルムは、樹脂以外の材料を含んでいてもよい。前記樹脂以外の材料としては、例えば、光安定剤、酸化防止剤等の任意の添加剤、樹脂原料に由来するオリゴマー成分、金属酸化物（例えば白色顔料：アルミナ、酸化チタン等）等が挙げられる。
【００２０】
前記非対称貫通孔を有する樹脂フィルムは、以下の製造方法により作製することができる。
【００２１】
イオンビームを、高分子フィルム（前記した材料としての樹脂フィルム）に照射する工程（Ｉ）と、前記イオンビーム照射後の高分子フィルムにおけるイオンが衝突した部分を化学エッチングして、前記イオンの衝突の軌跡に沿って延びる貫通孔を当該フィルムに形成する工程（ＩＩ）と、を含む。前記工程（ＩＩ）において、前記高分子フィルムの一方の主面へのマスキング層の配置により、当該一方の主面からの前記部分のエッチングに比べて、前記高分子フィルムの他方の主面からの前記部分のエッチングの程度が大きい化学エッチングを実施することにより得ることができる。前記製造方法は、非対称貫通孔を有するフィルムが得られる限り、工程（Ｉ）、（ＩＩ）以外の任意の工程を含んでいてもよい。
【００２２】
［工程（Ｉ）］
工程（Ｉ）では、イオンビームを高分子フィルムに照射する。イオンビームは、加速されたイオンにより構成される。イオンビームの照射により、当該ビーム中のイオンが衝突した高分子フィルムが形成される。イオンビームを照射する方法は限定されない。例えば、高分子フィルム１をチャンバーに収容し、チャンバー内の圧力を低くした後（例えば、照射するイオン２のエネルギーの減衰を抑制するために高真空雰囲気とした後）、ビームラインからイオン２を高分子フィルム１に照射する。チャンバー内に特定の気体を加えてもよいし、高分子フィルム１をチャンバーに収容するが当該チャンバー内の圧力を減圧せず、例えば大気圧でイオンビームの照射を実施してもよい。
【００２３】
イオンビームを高分子フィルムに照射すると、図４に示すように、ビーム中のイオン２
が高分子フィルム１に衝突し、衝突したイオン２は当該フィルム１の内部に軌跡３（このようなイオンの衝突の軌跡を「イオントラック」ともいう）を残す。イオン２は、通常、高分子フィルム１を貫通する。
【００２４】
帯状の高分子フィルム１が巻回されたロールを準備し、当該ロールから高分子フィルム１を送り出しながら、連続的に高分子フィルム１にイオンビームを照射してもよい。上述したチャンバー内に上記ロール（送り出しロール）と、イオンビーム照射後の高分子フィルム１を巻き取る巻き取りロールとを配置し、減圧、高真空等の任意の雰囲気としたチャンバー内において送り出しロールから帯状の高分子フィルム１を送り出しながら連続的に当該フィルムにイオンビームを照射し、ビーム照射後の高分子フィルム１を巻き取りロールに巻き取ってもよい。
【００２５】
前記樹脂から構成される高分子フィルム１は、イオン２が衝突した部分の化学エッチングがスムーズに進行しながらも、その他の部分の化学エッチングが進行し難い特徴を有しており、高分子フィルム１における軌跡３に対応する部分の化学エッチングの制御が容易となる。このため、非対称貫通孔を有する樹脂フィルムとしての細孔の形状の制御の自由度をより高くできる。
【００２６】
イオンビームを照射する高分子フィルム１は、例えば、無孔のフィルムである。この場合、工程（Ｉ）及び（ＩＩ）以外に当該フィルムに孔を設けるさらなる工程を実施しない限り、工程（Ｉ）及び（ＩＩ）により形成された細孔以外の部分が無孔である樹脂フィルムを得ることができる。上記さらなる工程を実施した場合、工程（Ｉ）及び（ＩＩ）により形成された細孔と、上記さらなる工程により形成された孔とを有する樹脂フィルムが得られる。
【００２７】
高分子フィルム１に照射、衝突させるイオン２の種類は限定されないが、高分子フィルム１を構成する樹脂との化学的な反応が抑制されることから、ネオンより質量数が大きいイオンが好ましい。具体的には、アルゴンイオン、クリプトンイオン及びキセノンイオンからなる群から選ばれる少なくとも１種のイオンが好ましい。
【００２８】
ビーム照射後の高分子フィルム１に形成される軌跡３の状態は、当該フィルムに照射したイオン２の種類及びエネルギーによっても変化する。例えば、アルゴンイオン、クリプトンイオン及びキセノンイオンでは、同じエネルギーの場合、原子番号が小さい原子のイオンほど、高分子フィルム１に形成される軌跡３の長さが長くなる。イオン種の変化及びイオンのエネルギーの変化に伴う軌跡３の状態の変化は、工程（ＩＩ）の化学エッチング後に形成される細孔の形状に影響を与える。このため、イオン種及びそのエネルギーの選択を併用することにより、非対称貫通孔を有する樹脂フィルムとしての細孔の形状の制御の自由度をより高くできる。
【００２９】
イオン２がアルゴンイオンである場合、そのエネルギーは、典型的には１００〜１０００ＭｅＶである。イオン２がクリプトンイオンである場合、そのエネルギーは、典型的には１００〜１０００ＭｅＶである。イオン２がキセノンイオンである場合、そのエネルギーは、典型的には１００〜１０００ＭｅＶである。高分子フィルム１に照射するイオン２のエネルギーは、イオン種及び高分子フィルムを構成する樹脂の種類に応じて調整しうる。
【００３０】
高分子フィルム１に照射するイオン２のイオン源は限定されない。イオン源から放出されたイオン２は、例えば、イオン加速器により加速された後にビームラインを経て高分子フィルム１に照射される。イオン加速器としては、例えば、ＡＶＦサイクロトロン等のサイクロトロンが挙げられる。
【００３１】
イオン２の経路となるビームラインの圧力は、ビームラインにおけるイオン２のエネルギー減衰を抑制する観点から、１０-5〜１０-3Ｐａ程度の高真空が好ましい。イオン２を照射する高分子フィルム１が収容されるチャンバーの圧力が高真空に達していない場合、イオン２を透過する隔壁によって、ビームラインとチャンバーとの圧力差を保持してもよい。隔壁は、例えば、チタン膜あるいはアルミニウム膜から構成される。
【００３２】
イオン２は、例えば、高分子フィルム１の主面に垂直な方向から当該フィルムに照射される。この場合、軌跡３がフィルム１の主面に垂直に延びるため、後の化学エッチングにより、フィルム１の主面に垂直な方向に延びる細孔が形成された樹脂フィルムが得られる。イオン２は、高分子フィルム１の主面に対して斜めの方向から当該フィルムに照射してもよい。この場合、後の化学エッチングにより、フィルム１の主面に対して斜めの方向に延びる細孔が形成された樹脂フィルムが得られる。高分子フィルム１に対してイオン２を照射する方向は、公知の手段により制御できる。
【００３３】
イオン２は、例えば、複数のイオン２の飛跡が互いに平行となるように当該フィルム１に照射される。この場合、後の化学エッチングにより、互いに平行に延びる複数の細孔が形成された樹脂フィルムが得られる。イオン２を、複数のイオン２の飛跡が互いに非平行（例えば互いにランダム）となるように当該フィルム１に照射してもよい。
【００３４】
イオン２は、２以上のビームラインから高分子フィルム１に照射してもよい。
工程（Ｉ）は、高分子フィルム１の主面、例えば上記一方の主面、にマスキング層が配置された状態で実施してもよい。
【００３５】
［工程（ＩＩ）］
工程（ＩＩ）では、工程（Ｉ）においてイオンビームを照射した後の高分子フィルム１におけるイオン２が衝突した部分を化学エッチングして、イオン２の衝突の軌跡３に沿って延びる細孔を当該フィルム１に形成する。
【００３６】
イオンビームを照射した後の高分子フィルム１には衝突の軌跡（イオントラック）３が残存している。軌跡３では、高分子フィルム１を構成するポリマー鎖に、イオン２との衝突による損傷が生じている。損傷が生じたポリマー鎖は、イオン２と衝突していないポリマー鎖に比べて、化学エッチングにより分解、除去されやすい。このためイオンビーム照射後の高分子フィルム１を化学エッチングすることにより、高分子フィルム１における軌跡３の部分が選択的に除去され、イオン２の衝突の軌跡３に沿って延びる細孔が形成された樹脂フィルムが得られる。
【００３７】
イオン２は通常高分子フィルム１を貫通するため、ビーム照射後の高分子フィルム１におけるイオン２が衝突した部分の全てを化学エッチングすることにより細孔として貫通孔が形成される。得られた樹脂フィルムにおける細孔以外の部分は、フィルム１の状態を変化させる工程をさらに実施しない限り、基本的に、イオンビーム照射前の高分子フィルム１と同じである。当該細孔以外の部分は、例えば無孔でありうる。
【００３８】
工程（II）では、高分子フィルム１の一方の主面にマスキング層を配置した状態で化学エッチングを実施する。このため、この化学エッチングでは、高分子フィルム１におけるイオン２が衝突した部分のエッチングについて、マスキング層を配置した上記一方の主面からのエッチングに比べて、他方の主面からのエッチングの程度が大きくなる。すなわち、工程（II）では、当該フィルムの双方の主面からのエッチングが非対称的に進行する化学エッチングを実施する（以下、単に「非対称エッチング」ともいう）。一方、従来の方法では、高分子フィルムの双方の主面からのエッチングが均等に（対称的に）進行する（
以下、単に「対称エッチング」ともいう）。なお、「エッチングの程度が大きい」とは、より具体的には、例えば、上記部分について単位時間あたりのエッチング量が大きいこと、すなわち上記部分についてエッチング速度が大きいことを意味する。
【００３９】
工程（ＩＩ）では、高分子フィルム１の一方の主面への、高分子フィルム１におけるイオン２が衝突した部分に比べて化学エッチングされ難いマスキング層の配置により、当該一方の主面からの上記部分のエッチングを抑止しながら、高分子フィルム１の他方の主面からの上記部分のエッチングを進行させる化学エッチングを（非対称エッチングを）実施してもよい。このようなエッチングは、例えば、マスキング層の種類及び厚さの選択、マスキング層の配置、エッチング条件の選択等により、実施できる。
【００４０】
マスキング層の種類は特に限定されないが、高分子フィルム１におけるイオン２が衝突した部分に比べて化学エッチングされ難い材料から構成される層であることが好ましい。「エッチングされ難い」とは、より具体的には、例えば、単位時間あたりにエッチングされる量が小さいこと、すなわち、被エッチング速度が小さいことを意味する。化学エッチングされ難いか否かは、工程（ＩＩ）において実際に実施する非対称エッチングの条件（エッチング処理液の種類、エッチング温度、エッチング時間等）に基づいて判断できる。後述のように工程（ＩＩ）において複数回の非対称エッチングを、マスキング層の種類及び／又は配置面を変えながら実施する場合、各エッチングの条件に基づいてそれぞれのエッチングについて判断すればよい。
【００４１】
マスキング層は、例えば、ポリオレフィン（例えば、ポリエチレン等）、ポリスチレン、ポリ塩化ビニル、ポリビニルアルコール及び金属箔からなる群から選ばれる少なくとも１種から構成される。これらの樹脂は、化学エッチングされ難いとともに、イオンビームの照射によっても損傷を受け難い。
【００４２】
工程（Ｉ）において、マスキング層を配置した高分子フィルム１にイオンビームを照射した場合、当該マスキング層にもイオントラックが形成される。これを考慮すると、マスキング層を構成する材料は、イオンビームの照射によってもそのポリマー鎖が損傷を受け難い材料であることが好ましい。
【００４３】
マスキング層は、非対称エッチングを実施する領域に相当する、高分子フィルム１の一方の主面の少なくとも一部に配置すればよく、必要に応じて、高分子フィルム１の一方の主面の全体に配置してもよい。
【００４４】
高分子フィルム１の主面へのマスキング層の配置方法は、非対称エッチングを実施する間、マスキング層が当該主面から剥離しない限り限定されない。マスキング層は、例えば、粘着剤により高分子フィルム１の主面に配置される。すなわち工程（ＩＩ）において、マスキング層が粘着剤によって上記一方の主面に貼り合わされた状態で、上記化学エッチング（非対称エッチング）を実施してもよい。粘着剤によるマスキング層の配置は、比較的容易に行うことができる。また、粘着剤の種類（例えば、シリコーン系粘着剤、アクリル系粘着剤等）を選択することにより、非対称エッチング後の高分子フィルム１からのマスキング層の剥離が容易となる。
【００４５】
工程（ＩＩ）では、非対称エッチングを複数回実施してもよい。また、少なくとも一回の非対称エッチングを実施する限り、対称エッチングを実施してもよい。例えば、エッチングの途中でマスキング層を高分子フィルム１から剥離することにより、非対称エッチングから対称エッチングの進行に切り替えてもよい。
【００４６】
工程（ＩＩ）において非対称エッチングを複数回実施することにより、形成する細孔の
形状、典型的にはその断面形状、の制御の自由度がより高くなる。また、マスキング層を配置する主面の入れ替え、及び／又はエッチング条件の変化を併用することにより、形成する細孔の形状の制御の自由度がさらに高くなる。図５に、工程（ＩＩ）の例と、当該例において形成される細孔の形状（断面形状）を示す。
【００４７】
図５に示す例では、イオンビーム照射後の高分子フィルム１の一方の主面にマスキング層４を配置し（図５（ａ））、この状態で化学エッチングを実施している。これにより、マスキング層が配置されていない他方の面から、イオンビームの照射により形成された軌跡３に沿ってエッチングが進行し、当該軌跡３に沿って延びる貫通孔が細孔５として形成される（図５（ｂ））。図５（ｂ）に示すように、マスキング層４が配置されている主面からは、エッチングが進行せず、細孔が形成されない。軌跡３に沿う方向のエッチング速度Ｖｔと、軌跡３の延びる方向に垂直な方向のエッチング速度Ｖｂとの関係Ｖｔ＞＞Ｖｂにより、形成された貫通孔の断面は円錐状の形状を有するとともに、エッチングのさらなる進行により、その先端がフィルム１の上記一方の主面に開口している。そして、当該貫通孔の上記一方の主面における開口径と、他方の主面における開口径とは互いに異なっており、エッチングの基点となった上記他方の主面における開口径の方が大きい。すなわち、図５に示す例では、円錐状の断面形状を有する貫通孔であって、その開口径が高分子フィルム１の双方の主面間で異なる貫通孔が形成された樹脂フィルム６を得ている（図５（ｃ））。上記一方の主面における貫通孔の開口径ａと、上記他方の主面における貫通孔の開口径ｂとの比ａ／ｂは、８０％未満であり、工程（ＩＩ）におけるエッチングの条件により、この比をさらに小さい値（例えば、７５％以下、７０％以下又は６０％以下）とすることもできる。
【００４８】
前記製造方法では、工程（ＩＩ）において、高分子フィルムの膜厚方向に孔径が変化している貫通孔であって、高分子フィルムの一方の主面における開口径ａと他方の主面における開口径ｂとの比ａ／ｂが８０％未満となる非対称貫通孔を形成できる。貫通孔の中心軸は、通常、軌跡３に沿っている。
【００４９】
図５に示す例では既に一回の非対称エッチングを実施しているため、図５（ｃ）に示すマスキング層４が剥離された状態からさらに化学エッチングを進行させてもよい。これにより、例えば、貫通孔５の開口径、あるいは高分子フィルム１の一方の主面における貫通孔５の開口径と、他方の主面における貫通孔５の開口径との比を制御できる。なお、図５では、説明を分かり易くするために、細孔５の幅（孔径）がその長さよりも誇張して描かれている。
【００５０】
工程（ＩＩ）で形成する貫通孔の開口径は、特に限定されず、例えば、エッチング温度、エッチング時間、エッチング処理液の組成等のエッチング条件により制御できる。開口径の下限は、例えば、０．０１μｍとすることができる。
【００５１】
工程（Ｉ）においてイオンビーム照射を実施する高分子フィルム１が無孔である場合等には、全ての貫通孔の開口径が１０μｍ以下である樹脂フィルム６とすることもできる。あるいは、開口径の平均（平均開口径）が１０μｍ以下である樹脂フィルム６とすることもできる。
【００５２】
形成する貫通孔の密度（１平方センチメートル当たりの孔数）は、例えば、イオンビームの照射条件（イオン種、イオンのエネルギー、イオンの衝突密度（照射密度）等）により制御でき、特に限定されないが、例えば、１０個／ｃｍ2〜１×１０8個／ｃｍ2であってもよく、孔の数が多すぎると近接した孔同士の結合によって孔が拡大する等のフィルムの機械的強度が低下するおそれがあり、少なすぎるとフィルムの表面と裏面での反射率の相違が大きくなりにくいことから、５．０×１０3個／ｃｍ2〜７．０×１０7個／ｃｍ2程
度が好ましい。
【００５３】
化学エッチングに使用するエッチング処理液は特に限定されない。エッチング処理液は、例えば、アルカリ性溶液、酸性溶液、又は酸化剤、有機溶剤及び界面活性剤から選ばれる少なくとも１種を添加したアルカリ性溶液もしくは酸性溶液である。アルカリ性溶液としては、例えば、水酸化ナトリウム、水酸化カリウムのような塩基を含む溶液（典型的には水溶液）等が挙げられる。酸性溶液としては、例えば、硝酸、硫酸のような酸を含む溶液（典型的には水溶液）等が挙げられる。酸化剤としては、例えば、重クロム酸カリウム、過マンガン酸カリウム、次亜塩素酸ナトリウム等が挙げられる。有機溶剤としては、例えば、メタノール、エタノール、２−プロパノール、エチレングリコール、アミノアルコール、Ｎ−メチルピロリドン、Ｎ，Ｎ−ジメチルホルムアミド等が挙げられる。界面活性剤としては、例えば、アルキルベンゼンスルホン酸塩、アルキル硫酸塩等が挙げられる。
【００５４】
マスキング層を用いた非対称エッチングとすることを除き、具体的なエッチングの手法は公知の手法に従えばよい。例えば、エッチング処理液に、マスキング層を配置したビーム照射後の高分子フィルムを所定の温度かつ所定の時間、浸漬すればよい。エッチングの温度は、例えば、４０〜１５０℃であってもよい。エッチングの時間は、例えば、１０秒〜６０分であってもよい。
【００５５】
エッチング終了後、フィルムを取出し、洗浄し、乾燥させ、次いで、マスキング層を剥離する。フィルムの取出、洗浄、乾燥、剥離等の方法は特に限定されない。これによって、非対称貫通孔を有する樹脂フィルムが得られる。
【００５６】
前記樹脂フィルムにおいて、貫通孔の延びる方向（中心軸の方向）は、当該フィルムの主面に対して垂直な方向（フィルムの法線方向）でも、傾いた方向でもありうる。垂直を含めその角度は、高分子フィルムに対するイオンビームの照射角度により制御できる。
【００５７】
本発明の光学フィルムは、特に限定されず、フィルムとして単層で使用してもよく、積層体として使用してもよいが、フィルムの厚さを低減し、薄膜フィルムとして用いる点から単層で用いるのが好ましい。また、本発明の光学フィルムにおいて、前記貫通孔には樹脂等は充填されていない。
【００５８】
本発明の光学フィルムは、開口径ａの貫通孔を有する主面（開口径ａ面）と開口径ｂの貫通孔を有する主面（開口径ｂ面）との開口率の比率は、フィルムの表と裏での反射率の差をより大きくできる点から、６５％以下が好ましく、６３％以下がより好ましく、６０％以下がさらに好ましい。開口率の測定方法は、後記する実施例に記載のとおりである。
【００５９】
さらに、光学フィルムの厚さは、良好な反射率を有することから、１〜１００μｍ程度が好ましく、５〜９０μｍ程度がより好ましく、５〜８０μｍ程度がさらに好ましい。また、薄膜フィルムであるため、屈曲性が低下する等の問題を生じない。
【００６０】
本発明の光学フィルムは、波長領域が３００〜８００ｎｍの光の反射率が異なり、前記反射率の表面と裏面での差が大きいことが好ましい。表面と裏面の反射率は、２％以上が好ましく、３％以上がより好ましい。反射率の測定方法は、後記する実施例に記載のとおりである。本発明の光学フィルムは、反射率が表面と裏面で異なるため、反射率の異なるフィルムを積層する、孔を有するフィルムの場合は孔の位置あわせをする等の工程が不要であり、工業的に有利である。反射率の測定方法は、後記する実施例に記載のとおりである。
【００６１】
本発明の光学フィルムは、特に限定されず、光学用途に利用できる。このような用途と
しては、例えば、電子ペーパー、パソコンモニター、ノートパソコン、コピー機、携帯電話、時計、デジタルカメラ、携帯情報端末（ＰＤＡ）、携帯ゲーム機、ビデオカメラ、テレビ、電子レンジ、バックモニター、カーナビゲーションシステム用モニター、カーオーディオ、介護用モニター、医療用モニター等の各種ディスプレイ、偏光板、光学レンズ、照明用部材等に利用でき、また、本発明の光学フィルムは、液晶表示装置等に用いられる偏光板用保護フィルム、位相差フィルム、視野角拡大フィルム、等の各種機能フィルム、又、有機ＥＬディスプレイ等で使用される各種機能フィルム等として利用することができる。
【００６２】
本発明の他の実施形態としては、本発明の光学フィルムを備える光学部材が挙げられる。本発明の光学フィルムを他の部材と接合することで光学部材となり得る。このとき、他の部材は特に限定されない。
【００６３】
本発明の他の実施形態としては、本発明の光学フィルムを粉砕して得られる粉砕物を含有する組成物が挙げられる。
【００６４】
光学フィルムの粉砕方法は、特に限定されず、例えば、必要に応じて裁断機で裁断し、その後、粉砕機にて粉砕する方法等が挙げられる。粉砕機の種類には、特に制限はなく、ニ軸回転せん断式破砕機、一軸回転せん断式破砕機等のせん断式破砕機、ハンマーミル、インパクトクラッシャー等の衝撃式破砕機、シュレッダー等を用いることができる。粉砕物の大きさは特に限定されない。
【００６５】
このような組成物は、表面と裏面で反射率の差が大きいフィルムの粉砕物を含むため、反射率を向上させる、ランダムな反射率を得る、又は遊色効果を得る等を目的として、塗料、化粧品等に利用できる。
【００６６】
本発明は、本発明の効果を奏する限り、本発明の技術的範囲内において、上記の構成を種々組み合わせた態様を含む。
【実施例】
【００６７】
次に、実施例を挙げて本発明をさらに具体的に説明するが、本発明はこれらの実施例により何ら限定されるものではなく、多くの変形が本発明の技術的思想内で当分野において通常の知識を有する者により可能である。
【００６８】
実施例及び比較例のフィルムの各物性について、以下の方法で測定した。
【００６９】
[孔径]
各実施例及び比較例のフィルムの表面の双方の主面（表面及び裏面）をＳＥＭ（ＪＥＯＬ社（日本電子株式会社）製、ＪＳＭ−６５１０ＬＶ）により撮像し、得られたＳＥＭ像から任意に選択した１０の貫通孔の孔径（直径）を各々当該像から測定し、その平均値を貫通孔の孔径とした。
【００７０】
[孔密度]
フィルムの孔密度（１平方センチメートル当たりの孔数）は、各試料について、上記の孔径の測定で使用したＳＥＭ像の孔数を目視でカウントし、１平方センチメートル当たりに換算して算出した。
【００７１】
[開口率]
樹脂フィルムの開口率は、樹脂フィルムの双方（表面及び裏面）の主面について、評価した。具体的には、まず、前記主面をＳＥＭ（ＪＥＯＬ社（日本電子株式会社）製、ＪＳ
Ｍ−６５１０ＬＶ）により撮像し、得られたＳＥＭ像上に存在する貫通孔の数（孔数）を目視にてカウントした。次いで、カウントした孔について、上記手法で測定した孔径（平均孔径）から求めた貫通孔の面積（孔面積）を算出し、孔数、孔面積（μｍ2）及びＳＥＭ像の面積（μｍ2）を用いて下記式から算出した。
開口率（％）＝｛（孔面積×孔数）／ＳＥＭ像の面積｝×１００
なお、ＳＥＭ像の撮影では、可能な限り画像に含まれる孔の輪郭が欠けないように視野範囲を設定した。前記範囲において、隣接する孔とつながっている孔及び画像の境界に跨って存在する孔は、孔径、孔数及び孔密度の評価において評価対象外とした。
【００７２】
[光学特性]
各試料の表と裏について、それぞれの反射率（％Ｒ）を、紫外可視分光光度計（日本分光株式会社製、商品名：Ｖ−５６０、ダブルビーム方式、検出器：光電子増倍管）に積分球装置（日本分光株式会社製、商品名：ＩＳＶ−４６９）を取り付けた装置で測定した。測定波長領域は３００〜８００ｎｍとした。なお、反射率は、標準反射板として硫酸バリウム板を用いた時の光線反射率を１００とした時の相対値である。また、表に記載の反射率は、測定波長領域は３００〜８００ｎｍにおける反射率の平均値として算出した。
【００７３】
［実施例１］
厚さ方向に貫通する複数の貫通孔が形成された非多孔質の市販のＰＥＴフィルム（it4ip製、Track etched membrane、厚さ５０μｍ）を準備した。このフィルムは、無孔のＰＥＴフィルムにイオンビームを照射し、照射後のフィルムを化学エッチングして製造されたフィルムである。このフィルムの表面及び断面をＳＥＭにより観察したところ、以下のことが確認された：
（１）貫通孔が、０．２５μｍの径を有するストレート孔である；
（２）フィルムの主面に対して垂直な方向に延びる貫通孔がフィルム内に存在している；（３）フィルムの孔密度は、２．０×１０6個／ｃｍ2である。
【００７４】
次に前記多孔ＰＥＴフィルムの一方の主面に、マスキング層としてポリエチレンフィルム（厚さ５５μｍ）をアクリル系粘着剤により貼付した。これを８０℃に保持したエッチング処理液（水酸化カリウム濃度２０質量％の水溶液）に２３分浸漬した。エッチング終了後、フィルムを取出し、ＲＯ水で浸漬・洗浄し、５０℃の乾燥オーブンにて乾燥した。その後、マスキング層を剥離し、非対称貫通孔が形成された光学フィルムを得た。
【００７５】
得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００７６】
［実施例２］
多孔ＰＥＴフィルムの一方の主面に、マスキング層を貼付した後のエッチング時間を２０分とした以外は、実施例１と同様にして非対称貫通孔が形成された光学フィルムを得た。得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００７７】
［実施例３］
多孔ＰＥＴフィルムの一方の主面に、マスキング層を貼付した後のエッチング時間を１０分とした以外は、実施例１と同様にして非対称貫通孔が形成された光学フィルムを得た。得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００７８】
［比較例１］
厚さ方向に貫通する複数の貫通孔が形成された非多孔質の市販のPETフィルム（it4ip製、Track etched membrane、厚さ５０μｍ）を準備した。このフィルムは、無孔のＰＥＴフィルムにイオンビームを照射し、照射後のフィルムを化学エッチングして製造されたフィルムである。このフィルムの表面及び断面をＳＥＭより観察したところ、以下のことが確認された：
（１）貫通孔が、０．２５μｍの径を有するストレート孔である；
（２）フィルムの主面に対して垂直な方向に延びる貫通孔がフィルム内に存在している；（３）フィルムの孔密度は、２．０×１０6個／ｃｍ2である。
【００７９】
次に前記多孔ＰＥＴフィルムを８０℃に保持したエッチング処理液（水酸化カリウム濃度２０質量％の水溶液）に２０分浸漬した。エッチング終了後、フィルムを取出し、ＲＯ水で浸漬・洗浄し、５０℃の乾燥オーブンにて乾燥した。その後、垂直な貫通孔が形成された光学フィルムを得た。
【００８０】
得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００８１】
［比較例２］
厚さ方向に貫通する複数の貫通孔が形成された非多孔質の市販のPETフィルム（it4ip製、Track etched membrane、厚さ５０μｍ）を準備した。このフィルムは、無孔のＰＥＴフィルムにイオンビームを照射し、照射後のフィルムを化学エッチングして製造されたフィルムである。このフィルムの表面及び断面をＳＥＭより観察したところ、以下のことが確認された：
（１）貫通孔が、０．２５μｍの径を有するストレート孔である；
（２）フィルムの主面に対して垂直な方向に延びる貫通孔がフィルム内に存在している；（３）フィルムの孔密度は、２．０×１０6個／ｃｍ2である。
【００８２】
次に前記多孔ＰＥＴフィルムを８０℃に保持したエッチング処理液（水酸化カリウム濃度２０質量％の水溶液）に２３分浸漬した。エッチング終了後、フィルムを取出し、ＲＯ水で浸漬・洗浄し、５０℃の乾燥オーブンにて乾燥した。その後、垂直な貫通孔が形成された光学フィルムを得た。
【００８３】
得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００８４】
［比較例３］
厚さ方向に貫通する複数の貫通孔が形成された非多孔質の市販のPETフィルム（it4ip製、Track etched membrane、厚さ５０μｍ）を準備した。このフィルムは、無孔のＰＥＴフィルムにイオンビームを照射し、照射後のフィルムを化学エッチングして製造されたフィルムである。このフィルムの表面及び断面をＳＥＭにより観察したところ、以下のことが確認された：
（１）貫通孔が、０．２５μｍの径を有するストレート孔である；
（２）フィルムの主面に対して垂直な方向に延びる貫通孔がフィルム内に存在している；（３）フィルムの孔密度は、２．０×１０6個／ｃｍ2である。
【００８５】
次に前記多孔ＰＥＴフィルムの一方の主面に、マスキング層としてポリエチレンフィル
ム（厚さ５５μｍ）をアクリル系粘着剤により貼付した。これを８０℃に保持したエッチング処理液（水酸化カリウム濃度２０質量％の水溶液）に５分浸漬した。エッチング終了後、フィルムを取出し、ＲＯ水で浸漬・洗浄し、５０℃の乾燥オーブンにて乾燥した。その後、マスキング層を剥離し、非対称貫通孔が形成された光学フィルムを得た。
【００８６】
得られた光学フィルムの双方（表面及び裏面）の面について、孔径、開口率及び反射率を測定した。また、測定結果に基づいて、孔径比率及び開口比率を算出した。結果を下記表１に示す。他方の主面の孔径より小さい孔径を有する面がマスキング面を表す。
【００８７】
【表１】
0006446218.tif 000002
【００８８】
図６及び表１の反射率について、非対称構造のフィルムの実施例１と対称構造のフィルムの比較例１、２とを比較した場合、実施例１のフィルムの反射率の方が表裏共に高く、かつ、実施例１のフィルムでは表裏の反射率に有意に差異が生じていた。また、表１及び図７において、共に非対称構造である実施例と比較例３の反射率を比較した場合、比較例３においても表裏の反射率に差が生じたが、差は１％であった。
以上のように、本発明の光学フィルムは、表裏で反射率が異なるため、表裏で二通りの用途にも使用できる。
【産業上の利用可能性】
【００８９】
本発明の光学フィルムは、電子ペーパー、パソコンモニター、ノートパソコン、コピー機、携帯電話、時計、デジタルカメラ、携帯情報端末（ＰＤＡ）、携帯ゲーム機、ビデオカメラ、テレビ、電子レンジ、バックモニター、カーナビゲーションシステム用モニター、カーオーディオ、介護用モニター、医療用モニター等の各種ディスプレイ、偏光板、光学レンズ、照明用部材等に利用できる。また、本発明の光学フィルムを粉砕して得られる粉砕物を含有する組成物は、塗料、化粧品等に利用できる。
【符号の説明】
【００９０】
１  高分子フィルム
２  イオン
３  （高分子フィルム１におけるイオン２の衝突の）軌跡
４  マスキング層
５  細孔（貫通孔）
６  貫通孔を有する樹脂フィルム
４ａ  一方面
４ｂ  他方面
１１  光学フィルム
１２  貫通孔
１６  孔
ａ  一方面の開口径
ｂ  他方面の開口径
【図１】
0006446218.tif 000003
【図２】
0006446218.tif 000004
【図３】
0006446218.tif 000005
【図４】
0006446218.tif 000006
【図５】
0006446218.tif 000007
【図６】
0006446218.tif 000008
【図７】
0006446218.tif 000009